(57)【要約】【課題】  表面に多辺形状を呈する新しい虹彩模様の虹彩部を形成可能な釉薬を使用した窯業製品の製造方法を提供することを課題とする。【解決手段】  窯業製品の製造方法１は、基礎釉薬に対し、タングステン化合物を含む添加物を添加し、釉薬を調製する釉薬調製工程Ｓ１と、調製された釉薬スラリーを焼成前のテストピースの表面に施釉する釉掛け工程Ｓ２と、釉薬が施釉された未焼成体を焼成炉内に配し、酸素を含む大気雰囲気下で１２００℃以上、１３００℃以下の焼成温度で焼成する焼成工程Ｓ５と、焼成されたテストピースを１０００℃以上、１１００℃以下の結晶成長温度に保持された電気焼成炉内に配し、テストピースの表面に多辺形状を呈する虹彩部を結晶成長させる結晶成長工程Ｓ７とを具備する。【選択図】        図１
2006225187.tif 000002
【特許請求の範囲】
【請求項１】
基礎釉薬１００．０重量部に対し、１．０重量部以上、１５．０重量部以下のタングステン化合物を混合してなることを特徴とする釉薬。
【請求項２】
前記基礎釉薬１００．０重量部に対し、０．５重量部以上、１５．０重量部以下のビスマス、バナジウム、銅、コバルト、チタン、及びマンガンの金属元素の少なくともいずれか一つの金属化合物を添加してなることを特徴とする請求項１に記載の釉薬。
【請求項３】
前記タングステン化合物は、
タングステン酸ビスマスであることを特徴とする請求項１または請求項２に記載の釉薬。
【請求項４】
前記基礎釉薬は、
４０．０重量部以上、７０．０重量部以下の酸化珪素と、
５．０重量部以上、１５．０重量部以下の酸化アルミニウムと、
５．０重量部以上、１５．０重量部以下の酸化鉄と、
０．１重量部以上、１５．０重量部以下の酸化カルシウムと、
０．１重量部以上、１５．０重量部以下の酸化カリウムと、
０．１重量部以上、２．０重量部以下の酸化ナトリウムと
を具備することを特徴とする請求項１乃至請求項３のいずれか一つに記載の釉薬。
【請求項５】
請求項１乃至請求項４のいずれか一つに記載の釉薬を利用した窯業製品の製造方法であって、
基礎釉薬に対し、所定比率のタングステン化合物を含む添加物を添加し、前記釉薬を調製する釉薬調製工程と、
調製された前記釉薬を焼成前の未焼成体の表面に施釉する釉掛け工程と、
前記釉薬が施釉された前記未焼成体を焼成炉内に配し、１２００℃以上、１３００℃以下の焼成温度で焼成する焼成工程と、
前記焼成工程によって焼成された焼成体を１０００℃以上、１１００℃以下の結晶成長温度に保持された前記焼成炉内で前記焼成体の表面に多辺形状を呈する虹彩部を結晶成長させる結晶成長工程と
を具備することを特徴とする窯業製品の製造方法。
【請求項６】
請求項５に記載の窯業製品の製造方法を利用して製造され、表面に結晶成長による多辺形状を呈する虹彩部を有することを特徴とする窯業製品。
【発明の詳細な説明】
【技術分野】
【０００１】
本発明は、釉薬、窯業製品の製造方法、及び窯業製品に関するものであり、特に、当該窯業製品の表面に虹彩部を形成可能な釉薬、釉薬を利用した窯業製品の製造方法、及びその窯業製品に関するものである。
【０００２】
従来から、粘土等を用いて形成された素地を、高温の焼成炉内で焼成する際に、素地表面に灰釉等の釉薬を掛ける釉掛け（施釉）が行われている。これにより、焼成後には釉薬が固化し、素地の表面がガラス質の釉薬層で被覆された窯業製品（陶磁器、その他のセラミックス製品を含む）を製造することができる。この釉掛けの手法によって、製造される窯業製品の硬度を増すことができ、かつ表面平滑性を付与することができる。さらに、素焼きされた素地と比較し、不透水性を付与することができるため、例えば、壺や花瓶等に利用され、内部に水等の液体を貯留することが可能な機能を持たせることができる。そのため、窯業製品による用途を多方面に拡げることができる。これらの釉掛けの手法は、中近東を起源とし、シルクロードを通って中国に伝搬したと言われ、さらにヨーロッパや日本などの世界各地に拡がっていったものである。そして、近年では、陶器や磁器等の各種の窯業製品を製造する際に、各配合が調製された釉薬を施し、焼成することにより、特に美術工芸的に優れたものを創生することもおこなわれている。
【０００３】
ここで、窯業製品に使用される釉薬は、長石、石灰石、珪石、粘土（カオリン）などを原料として主に用いている。さらに、結晶釉の釉調を調製するために各種の金属酸化物などが予め定められた配合比率で添加されている。これら窯業製品に使用される釉薬は、その種類及び性状から三つのタイプ（透明釉、乳白釉、及び結晶釉）に大別することができる。
【０００４】
ここで、透明釉は、ガラス相によって構成され、素地及び釉の主成分となる珪酸成分の原子間の連携状態が不規則のままで固化したものである。これにより、素地表面に対して透明の釉薬層を形成することができる。なお、これらの透明釉は、アルカリ土類酸化物やアルミナなどが添加されることにより、比較的低温度で溶解する性質を有している。
【０００５】
また、乳白釉は、ガラス相間の分相によって生じるものであり、釉界面の光散乱によって釉薬層が乳白化（白濁化）したものである。これにより、上述の透明釉と異なり、独特の味わいを窯業製品に付与することができる。一方、結晶釉は、上述した透明釉がガラス状態にあるのに対し、焼成後の冷却過程をコントロールすることにより、結晶核となる成分を中心とし、結晶が釉中に分散して析出されるものである。ここで、比較的大きな結晶を形成するためには、高温で比較的低い粘性を有するものを使用し、発生する結晶核の数を制限し、周囲に影響されないように結晶成長が行われるように、焼成温度からの冷却過程（徐冷過程）を経ることが必要となっている。
【０００６】
結晶釉の成分の一例を示すと、亜鉛華（ＺｎＯ）、ドロマイト（ＣａＣＯ３・ＭｇＣＯ３）、チタニア（ＴｉＯ２）、骨灰（３ＣａＯ・Ｐ２Ｏ３）などを含有したものであり、これを含有した釉薬を使用することにより、窯業製品の表面に肉眼でも観察できるような比較的大きなサイズの結晶を析出させることができる。これにより、形成される結晶釉には、亜鉛結晶釉、ジオプサイド結晶釉、チタン結晶釉、骨灰・酸化鉄結晶釉が代表的なものとして示される。
【０００７】
また、上述した結晶釉以外に、素地に透明釉などを予め施釉して焼成した後、釉面（釉薬層面）の上にさらにラスター上絵具を８００度前後の温度で焼付けるものや、チタニア（ＴｉＯ２）及び五酸化バナジウム（Ｖ２Ｏ５）を添加したオパールラスター釉、二酸化マンガン（ＭｎＯ２）を加えたマンガン玉虫ラスター釉等を施釉し、１２５０度前後で焼成するものが知られている。これにより、釉面全体が虹彩を呈するように結晶成長したものが形成される。この虹彩釉の代表的なものは、曜変天目茶碗等が知られ、内面の漆黒の釉面に結晶成長した大小の斑紋が一面に現れ、その周囲が瑠璃色の虹彩で形成されている。
【０００８】
上記の技術は、当業者において当然実施されているものであり、出願人は本願出願時において、上記技術が記載されている文献を特に知見していない。
【発明の開示】
【発明が解決しようとする課題】
【０００９】
しかしながら、結晶釉によって表面に形成される虹彩の模様や形状をコントロールすることはほとんどできなかった。特に、結晶成長は、一般的に発生した結晶核から放射状に成長するため、形成される虹彩模様は円形若しくは楕円形状になることが多かった。また、釉面全体に虹彩が形成されるものは、それぞれの結晶核から成長し、互いに隣接する結晶核との境界が複雑に交わり合うものが多かった。そのため、特に、結晶釉によって形成される虹彩の模様は限られたものとなり、比較的似通った虹彩模様の窯業製品が多く見られるようになっていた。特に、結晶成長の形状を制御し、従来には全く見られない多辺形状を呈する虹彩（虹彩部）を形成可能とする釉薬及びその釉薬を利用した窯業製品、及びその窯業製品の製造方法の確立が求められることがあった。
【００１０】
そこで、本発明は、上記実情に鑑み、窯業製品の表面に多辺形状を呈する新しい虹彩模様の虹彩部を形成可能な釉薬、該釉薬を使用した窯業製品の製造方法、及びその窯業製品の提供を課題とするものである。
【課題を解決するための手段】
【００１１】
上記の課題を解決するため、本発明にかかる釉薬は、「基礎釉薬１００．０重量部に対し、１．０重量部以上、１５．０重量部以下のタングステン化合物を混合してなる」ものから主に構成されている。
【００１２】
ここで、基礎釉薬とは、主に酸化珪素（シリカ：ＳｉＯ２）及びアルミナ（Ａｌ２Ｏ３）の成分を含有し、焼成される窯業製品及び釉薬層の化学的又は物理的な強度を上げるものであり、一般的な構成として、福島長石、石灰石、タルク、カオリン、珪石、及び弁柄などを適宜配合したものを用いることが可能である。
【００１３】
一方、タングステン化合物は、基礎釉薬に添加して混合されるものであり、元素番号７４番の金属元素であるタングステンと結合した種々の元素（例えば、酸素）によって構成され、タングステン酸化物、タングステン硫化物、及びタングステン窒化物等が挙げられる。なお、一般的に釉薬に用いられる成分は、金属酸化物の態様で用いられることが多いため、タングステン酸化物が特に好適と考えられる。
【００１４】
したがって、本発明の釉薬によれば、基礎釉薬に対して予め定められた比率でタングステン化合物（タングステン酸化物）が添加して混合されている。そして、この釉薬を素地等の表面に施釉し、焼成することにより、タングステン化合物に起因して素地表面で結晶成長が生じる。
【００１５】
さらに、本発明にかかる釉薬は、上記構成に加え、「前記基礎釉薬１００．０重量部に対し、０．５重量部以上、１５．０重量部以下のビスマス、バナジウム、銅、コバルト、チタン、及びマンガンの金属元素の少なくともいずれか一つの金属化合物を添加してなる」ものであっても構わない。
【００１６】
したがって、本発明の釉薬によれば、ビスマス、バナジウム等の各種金属元素の化合物、例えば、金属酸化物等を基礎釉薬及びタングステン化合物からなる釉薬にさらに添加することにより、表面に形成される虹彩の色合いや結晶のサイズ、結晶の成長条件等を制御することが可能となる。これにより、さらに独特の模様を呈する虹彩部が形成できる。
【００１７】
さらに、本発明にかかる釉薬は、上記構成に加え、「前記タングステン化合物は、タングステン酸ビスマスで」あっても構わない。
【００１８】
したがって、本発明の釉薬によれば、タングステン酸ビスマスがさらに添加して混合されている。ここで、タングステン酸ビスマスは、Ｂｉ２ＷＯ６の組成で形成されているものが一般的であるが、ビスマス、タングステン、及び酸素の比率は異なるものであってもよい。これにより、タングステン及びビスマスが結合した酸化物によって、タングステンに起因する多辺形状の虹彩部の結晶成長がさらに安定して行えるようになる。
【００１９】
さらに、本発明にかかる釉薬は、「前記基礎釉薬は、４０．０重量部以上、７０．０重量部以下の酸化珪素と、５．０重量部以上、１５．０重量部以下の酸化アルミニウムと、５．０重量部以上、１５．０重量部以下の酸化鉄と、０．１重量部以上、１５．０重量部以下の酸化カルシウムと、０．１重量部以上、１５．０重量部以下の酸化カリウムと、０．１重量部以上、２．０重量部以下の酸化ナトリウムと」を具備するものであっても構わない。
【００２０】
したがって、本発明の釉薬によれば、酸化珪素（シリカ：ＳｉＯ２）を主たる成分として有し、さらに酸化アルミニウム（アルミナ：Ａｌ２Ｏ３）、酸化鉄（Ｆｅ２Ｏ３）、酸化カルシウム（ＣａＯ）、酸化カリウム（Ｋ２Ｏ）、酸化ナトリウム（Ｎａ２Ｏ）を適宜含有した基礎釉薬が用いられている。これにより、釉薬の基本特性となるガラス性状を付与し、さらにタングステンに起因する多辺形状の結晶成長を安定して行うことが可能となる。
【００２１】
一方、本発明にかかる窯業製品の製造方法は、「釉薬を利用した窯業製品の製造方法であって、基礎釉薬に対し、所定比率のタングステン化合物を含む添加物を添加し、前記釉薬を調製する釉薬調製工程と、調製された前記釉薬を焼成前の未焼成体の表面に施釉する釉掛け工程と、前記釉薬が施釉された前記未焼成体を焼成炉内に配し、１２００℃以上、１３００℃以下の焼成温度で焼成する焼成工程と、前記焼成工程によって焼成された焼成体を１０００℃以上、１１００℃以下の結晶成長温度に保持された前記焼成炉内に配し、前記焼成体の表面に多辺形状を呈する虹彩部を結晶成長させる結晶成長工程と」を具備するものから主に構成されている。
【００２２】
したがって、本発明の窯業製品の製造方法によれば、少なくともタングステン化合物が含有された釉薬を使用して窯業製品の製造が行われる。このとき、焼成温度を１２００℃以上、１３００℃以上に保って焼成を行うことにより、釉掛けされた釉薬が係る高温で十分に溶融状態となり、ガラス性状を素地（未焼成体）に付与することが可能となる。このとき、焼成温度が１２００℃よりも低く設定されている場合、釉薬の溶融が十分に行われず、素地表面に形成される釉薬層が不均一となる。一方、１３００℃以上よりも高い焼成温度の場合、釉薬が高温に熱せられすぎ、同様に釉薬層が不均一の状態となる。ここで、昇温から焼成までにかかる工程の一例を示すと、例えば、１２００℃以上、１３００℃以下の焼成温度に未焼成体が配された焼成炉（ここでは、通常の電気炉を使用）の炉内に設定するために、約１２ｈｒをかけて徐々に昇温し、さらに目的の焼成温度（例えば、１２５０℃）で約１ｈｒ保持することが行われる。これにより、未焼成体が急激な温度変化に晒されることを回避し、焼成時の割れや欠けなどを防ぐことが可能となる。このとき、焼成炉内は例えば、大気との流通が可能に形成され、酸素を含む大気雰囲気下で焼成がなされている。
【００２３】
その後、焼成後の焼成体を焼成温度よりも僅かに低い温度（１０００℃以上、１１００℃以下）に設定した焼成炉内に配することにより、施釉された釉薬のタングステン化合物を析出させ、結晶成長をさせる。これにより、タングステン化合物の結晶成長によって多辺形状を呈する虹彩部が表面に形成された窯業製品が製造される。なお、結晶成長工程の後は、製造された窯業製品を取り出すことが可能な温度まで徐々に焼成炉内を冷却することが行われる。
【００２４】
一方、本発明にかかる窯業製品は、「窯業製品の製造方法を利用して製造され、表面に結晶成長によって形成された多辺形状を呈する虹彩部を有する」ものである。
【００２５】
したがって、本発明の窯業製品によれば、上記の窯業製品の製造方法を用いることにより、窯業製品の表面に複数の多辺形状を呈するユニークな形状の虹彩部を有する窯業製品を得ることが可能となる。
【発明の効果】
【００２６】
本発明の効果として、窯業製品の表面に施釉される釉薬にタングステン化合物を添加することにより、焼成後の表面に独特な多辺形状を呈する虹彩部を有する窯業製品を製造することができる。これにより、結晶釉による釉調を制御し、窯業製品のデザイン性をさらに高くすることができ、独特な風合いの窯業製品に仕上げることができる。
【発明を実施するための最良の形態】
【００２７】
以下、本発明の一実施形態である釉薬、釉薬を使用した窯業製品の製造方法１、及び当該製造方法１によって製造される窯業製品について、図１乃至図３に基づいて説明する。ここで、図１は本実施形態の釉薬を使用した窯業製品の製造方法１の流れを示すフローチャートであり、図２は実施例毎の虹彩部３の状態を比較して示す説明図であり、図３は焼成されたテストピース２の虹彩部３を拡大して模式的に示す説明図である。なお、本実施形態において、釉掛け等の状態を予め確認するためのテストピース２を製造するものについて例示している。ここで、テストピース２が本発明における窯業製品に相当する。また、図２及び図３は実施例毎に焼成されたテストピース２に現れる虹彩部３等の模様を若干誇張し、表したものである。さらに、虹彩部３における個々の色の違いをハッチングを変えることによって表現したものであり、実際に肉眼で確認される模様とは異なっている。
【００２８】
本実施形態の釉薬１は、表１に示されるように、酸化珪素及び酸化アルミニウムを主成分とする基礎釉薬と、少なくとも酸化タングステンを含む添加物とを混合して構成されている。
【００２９】
【表１】
2006225187.tif 000003
【００３０】
上記表１は、釉薬の化学組成を示したものであり、その原料を具体的に示すと、例えば、基礎釉薬は酸化珪素（シリカ：ＳｉＯ２）・酸化アルミニウム（アルミナ：Ａｌ２Ｏ３）・酸化カリウム（Ｋ２Ｏ）を主に含有する福島長石、酸化カルシウム（ＣａＯ）を主に含有する石灰石、含水珪酸マグネシウム［Ｍｇ３Ｓｉ４Ｏ１０（ＯＨ）２］として知られ、酸化珪素（シリカ：ＳｉＯ２）・酸化マグネシウム（ＭｇＯ）を主に含有する焼きタルク（タルク）、酸化珪素（シリカ：ＳｉＯ２）・酸化アルミニウム（アルミナ：Ａｌ２Ｏ３）・酸化カルシウム（ＣａＯ）を主に含有する朝鮮カオリン、酸化珪素（シリカ：ＳｉＯ２）を主に含有する珪石、酸化第二鉄（α−Ｆｅ２Ｏ３）を主に含有する弁柄を利用することが可能である。これらの原料は一般的な窯業製品の釉薬の成分として利用されているものであり、比較的入手の容易なものである。
【実施例１】
【００３１】
次に、窯業製品の製造方法１の流れについて、上記表１の実施例１の配合比率によって調製される釉薬を使用した場合の例について、図１に基づいて説明する。ここで、図１におけるフローチャートが本発明の窯業製品の製造方法１に相当する。
【００３２】
まず、上述した基礎釉薬とタングステン酸ビスマスを含む添加物とを混合し、釉薬の調製を行う（釉薬調製工程：ステップＳ１）。さらに、詳細に説明すると、磁器製の乳鉢の中に、表１に示した基礎釉薬を各成分毎に計量し、十分に混合した後、釉薬調整用のポットに投入する。さらに、タングステン酸ビスマス、酸化チタン、及び二酸化マンガンを同様に各成分毎に計量し、ポット内に投入する。さらに、バインダとしてＣＭＣ（カルボキシメチルセルローズ）を用い、水を加えながらポットに投入する。
【００３３】
また、投入するバインダー量は上述した釉薬の固形分の量を１００．０重量部とすると、０．１〜２０．０重量部の間で、粘性等を調製しながら添加することが可能であり、ここでは固形分の量に対して１０．０重量部となる量が添加される。このバインダーにより、釉薬の沈殿を防止し、さらに流動性を付与することができる。そのため、後述する釉掛けの際に焼成前の未焼成体の表面に均一に釉掛けすることができる。なお、このバインダーは焼成の際に焼失する。これにより、釉薬スラリーが調製される。
【００３４】
そして、バインダーを含んで上記配合比率に調製された釉薬スラリーを対象となる窯業製品に釉掛けする（釉掛け工程：ステップＳ２）。実施例１では、釉掛けの対象となる窯業製品として４．５ｃｍ×４．５ｃｍの粘土板からなるタイル状のテストピース２を用いている。また、釉掛けされるテストピース２は予め８００℃の温度で仮焼されている。そして、塗布された釉薬スラリーを乾燥させる（乾燥工程：ステップＳ３）。
【００３５】
ここで、釉掛けの手法は特に限定されないが、調製された釉薬をテストピース２（図２参照）に刷毛または筆によって塗る方法によって本実施例は行っている。なお、一般に釉掛けの際に使用される他の手法、釉薬の液中に窯業製品を浸し、ディッピングする浸し掛け方法、スプレー掛け法を採用するものであっても勿論構わない。ここで、タイル状のテストピースが本発明における未焼成体に相当する。
【００３６】
その後、釉掛けされ、乾燥した未焼成体のテストピース２を電気焼成炉内に配し、１２ｈｒほどかけて徐々に１２５０℃に到達するように昇温する（昇温工程：ステップＳ４）。その後、１２５０℃の最高温度で１ｈｒ保持する（焼成工程：ステップＳ５）。ここで、電気焼成炉の炉内は大気雰囲気下におかれているため、未焼成体は酸化焼成が行われる。
【００３７】
それから、電気焼成炉の炉内温度を１０５０℃に設定する（温度設定工程：ステップＳ６）。そして、この温度（結晶成長温度）で２ｈｒ保持する（結晶成長工程：ステップＳ７）。これにより、焼成されたテストピース２（焼成体に相当）の表面に掛けられた釉薬に含まれる酸化タングステンに起因して結晶核が生成され、該結晶核から結晶方向が予め規制された結晶成長が行われる（図３参照）。
【００３８】
その後、室温まで徐冷した後（徐冷工程：ステップＳ８）、電気焼成炉から製造された焼成体のテストピース２（窯業製品に相当）を取り出す（取出工程：ステップＳ９）。これにより、テストピース２の表面に多辺形状を呈する虹彩部３が形成される。
【実施例２】
【００３９】
上記と同様の製造方法１により、表１の実施例２に記載の配合比率に従って調製した釉薬を用いてテストピース２の処理を行った。
【実施例３】
【００４０】
上記と同様の製造方法１により、表１の実施例３に記載の配合比率に従って調製された釉薬を用いてテストピース２の処理を行った。
【実施例４】
【００４１】
上記と同様の製造方法１により、表１の実施例４に記載の配合比率に従って調製された釉薬を用いてテストピース２の処理を行った。
【実施例５】
【００４２】
上記と同様の製造方法１により、表１の実施例５に記載の配合比率に従って調製された釉薬を用いてテストピース２の処理を行った。
【００４３】
これにより、図２及び図３に模式的に示されるように、実施例１乃至実施例４の釉薬を使用した場合、各々のテストピース２の表面には、酸化タングステンを含む釉薬によって成長した多辺形状の虹彩部３が確認された。各実施例１乃至５の結果を表２にまとめ、比較の結果を下記に示す。ここで、比較となるポイントは、ａ）結晶の有無、ｂ）結晶のサイズ、ｃ）結晶の形状、ｄ）結晶の色彩の四点について行った。
【００４４】
【表２】
2006225187.tif 000004
【００４５】
上記表２に示されるように、酸化タングステンを含有する添加物を基礎釉薬に添加することにより、実施例１乃至実施例４のいずれにおいても多辺形状の結晶の析出が観察された。特に、実施例１乃至実施例３は肉眼で観察可能な比較的大きなサイズの結晶が確認された。すなわち、基礎釉薬に対し、酸化タングステン及び酸化ビスマス以外に、バナジウム、銅、コバルト、チタン、及びマンガン等の各種酸化物を添加することにより、結晶成長が促進され、虹彩部３が得られることが確認された。一方、実施例４に示すように、酸化タングステン及び酸化ビスマスのみを添加物として使用した場合、結晶４の成長は確認されるが、虹彩部３は確認されなかった。すなわち、全体が銀色を呈し、かつ結晶のサイズも肉眼で確認できるギリギリの小さい範囲のものであった。これにより、多辺形状を呈し、かつ虹彩模様を生じる結晶成長を可能とするためには、添加物として酸化タングステン及び酸化ビスマス以外に他の金属酸化物を添加することが望ましいことが示された。なお、実施例４の配合であっても焼成条件を制御することにより、多辺形状の虹彩部３を形成する可能性も有している。上記の例では、実施例３の配合に調製された釉薬により、酸化チタン及び酸化マンガンを所定量添加したものが結晶サイズも大きく、かつ虹彩部３の模様も明瞭に示されるものが確認された。
【００４６】
これに対し、実施例５の場合、すなわち、基礎釉薬に対して酸化タングステンを含む添加物が過剰の場合、具体的に示すと、基礎釉薬１００．０重量部に対して１５．０重量部以上の添加物が添加される場合、焼成後の釉薬面は全く虹彩が確認されず、無光沢の艶消し状となった。これにより、添加物の添加量の上限は、１５．０重量部以下であることが好適と確認された。なお、上記表には提示されていないものの、酸化タングステンを含有する添加物の添加量が基礎釉薬に対して小さい場合、換言すれば、基礎釉薬１００．０重量部に対し、添加物が１．０重量部以下の場合、本発明における多辺形状を呈する光沢のある虹彩部３を形成することがほとんど困難であった。そのため、添加物の添加量の上限及び下限が決定され、虹彩部３を安定して得るための添加量の範囲が決定される。
【００４７】
以上述べたように、添加物として酸化タングステンを少なくとも用い、基礎釉薬に対して予め規定された範囲の添加量を添加することにより、焼成後のテストピース２の表面に結晶成長によって多辺形状の虹彩模様を示す虹彩部３を形成することができた。そのため、上記釉薬及びその製造方法１を利用することにより、周囲に対して虹彩を放ち、肉眼で確認できるような大きなサイズの多辺形状の結晶からなる虹彩部３が設けられる。その結果、これらの釉薬及びその製造方法１を利用することにより、陶磁器等に新規な釉調を表現することができ、窯業製品の釉掛けに活用することができた。その結果、陶磁器等の窯業製品の外観やデザイン性をより豊かにし、陶磁器作家等の創作意欲をさらに促進することができる。
【００４８】
以上、本発明について、好適な実施形態及び実施例を挙げて説明したが、本発明はこれらの実施形態に限定されるものではなく、以下に示すように、本発明の要旨を逸脱しない範囲のおいて、種々の改良及び設計の変更が可能である。
【００４９】
すなわち、本実施形態に示した釉薬１において、表１に提示した配合比率（例えば、実施例１乃至実施例４）の一例を示したがこれに限定されるものではなく、上述の各成分・原材料毎の使用量等を変化させることにより、虹彩部３の結晶サイズや虹彩模様やその形状等と改変することができる。その結果、従来にない新しい風合いのテストピース２（窯業製品）のものを製作することができる。さらに、実施例１乃至実施例４、及び比較例１において、それぞれの基礎釉薬の各配合比率を一定のものを用いたが、これに限定されるものではなく、４０．０重量部以上、７０．０重量部以下の酸化珪素、５．０重量部以上、１５．０重量部以下の酸化アルミニウム、５．０重量部以上、１５．０重量部以下の酸化鉄、０．１重量部以上、１５．０重量部以下の酸化カルシウム、０．１重量部以上、１５．０重量部以下の酸化カリウム、０．１重量部以上、２．０重量部以下の酸化ナトリウムのそれぞれの範囲で任意に調製することが可能である。
【００５０】
加えて、実施例１乃至実施例４において、酸化タングステン及び酸化ビスマスの二種類の化合物を併せて用いるものを示したがこれに限定されるものではなく、例えば、タングステン酸ビスマスのような二つの金属元素からなる複合的な酸化物を用いるものであっても構わない。その場合の配合の一例を示すと、原材料として福島長石、石灰石、焼きタルク、朝鮮カオリン、珪石、弁柄、タングステン酸ビスマス、酸化チタン、二酸化マンガンを用いるものを挙げることができる。これにより、二種類の金属酸化物を適宜混合し、釉薬（若しくは釉薬スラリー）を調製する手間を省くことができ、安定して多辺形状を呈する虹彩部を形成することができる。
【図面の簡単な説明】
【００５１】
【図１】釉薬を使用した窯業製品の製造方法の流れを示すフローチャートである。
【図２】実施例毎の虹彩部の状態を比較して示す説明図である。
【図３】焼成されたテストピースの虹彩部を拡大して模式的に示す説明図である。
【符号の説明】
【００５２】
１  窯業製品の製造方法
２  テストピース（窯業製品、未焼成体、焼成体）
３  虹彩部
Ｓ１  釉薬調製工程
Ｓ２  釉掛け工程
Ｓ５  焼成工程
Ｓ７  結晶成長工程
【図１】
2006225187.tif 000005
【図２】
2006225187.tif 000006
【図３】
2006225187.tif 000007